(57)【要約】【課題】発泡性を向上させること。【解決手段】断熱材は、ケイ素原子に結合したアルケニル基を含有するオルガノポリシロキサンと、ケイ素原子に結合した水酸基を含有するオルガノポリシロキサンと、ケイ素原子に結合した水素原子を含有するオルガノハイドロジェンポリシロキサンと、白金族系金属触媒と、中位径が１０μｍ以上、１５０μｍの範囲内にある無機充填剤との混合により発泡硬化してなるものである。【選択図】なし【特許請求の範囲】
【請求項１】
ケイ素原子に結合したアルケニル基を含有するオルガノポリシロキサンと、ケイ素原子に結合した水酸基を含有するオルガノポリシロキサンと、ケイ素原子に結合した水素原子を含有するオルガノハイドロジェンポリシロキサンと、白金族系金属触媒と、中位径が１０μｍ以上、１５０μｍ以下の範囲内にある無機充填剤との混合により発泡硬化してなることを特徴とする断熱材。
【請求項２】
ケイ素原子に結合したアルケニル基を含有するオルガノポリシロキサン、ケイ素原子に結合した水酸基を含有するオルガノポリシロキサン及び白金族系金属触媒を含む主剤と、ケイ素原子に結合した水素原子を含有するオルガノハイドロジェンポリシロキサンを含む硬化剤との混合により発泡硬化してなるシリコーン発泡硬化体中に、中位径が１０μｍ以上、１５０μｍ以下の範囲内にある無機充填剤を含有してなることを特徴とする断熱材。
【請求項３】
前記無機充填剤は水酸化アルミニウムであることを特徴とする請求項１または請求項２に記載の断熱材。
【請求項４】
前記無機充填剤は炭酸カルシウムであることを特徴とする請求項１または請求項２に記載の断熱材。
【請求項５】
前記発泡硬化前の混合材料に、更に、中位径が１０ｎｍ以上、１０００ｎｍ以下の範囲内にある補強性充填剤を含むことを特徴とする請求項１乃至請求項４の何れか１つに記載の断熱材。
【請求項６】
前記発泡硬化前の混合材料に、ヒドロキシ基含有化合物としての水、アルコール、シラノール基含有オルガノシラン、またはシラノール基含有シロキサンの何れか１種以上を含むことを特徴とする請求項１乃至請求項５の何れか１つに記載の断熱材。
【発明の詳細な説明】
【技術分野】
【０００１】
本発明は、自動車等の部品を熱から保護するための断熱材に関するもので、特に、高熱に耐え得る高い耐熱性を有し、自動車等の車両の床裏に配置される排気管周囲のフロアトンネルやエンジンルーム等の高温の熱源周辺にも適用可能とする断熱材に関するものである。
【背景技術】
【０００２】
近年、地球温暖化の抑制と地球環境の保護等の環境側面から自動車の燃費の向上を主目的とした自動車の低燃費化が加速しているのに伴い、車両の軽量化、小型化の検討が活発に試みられている。車体のコンパクト化、スリム化が進むと、車両部品の配置が高密度化し、熱源に車両部品が接近することになるから、熱からの部品保護が非常に重要な課題となってくる。そこで、部品設置の省スペース化を確保し、空間設計の自由度を制約しないためにも、高熱から部品を保護するための断熱材の開発が求められている。
【０００３】
ここで、従来、自動車等の車両に使用される断熱材として、一般的に、発泡ウレタン（ウレタンフォーム）が知られている。しかし、発泡ウレタンは、高熱に弱く、低難焼性であることから、例えば、エンジンルーム、排気管周辺、ブレーキキャリアパ周辺等の高熱部位に適用することはできず、それら周辺の部品を保護するものとして機能させることは困難であった。
【０００４】
そこで、発泡ウレタンよりも耐熱性に優れるものとして、シリコーンを母材とした発泡シリコーン（シリコーンフォーム、シリコーン発泡体）が知られている。このシリコーンの硬化反応形式としては、空気中の湿気と反応して硬化する縮合反応型と、加熱により短時間での硬化を可能とする付加反応型と、紫外線照射により硬化が促進するＵＶ反応型とがあるが、自動車部品の熱保護に適用する際の作業環境、作業性、生産性等を考慮すると、極めて短時間で硬化反応が進み、有機過酸化物の分解による副生成物を生じず、硬化収縮もない付加反応型のシリコーンが好適である。
【０００５】
一方、シリコーンを発泡させる手法としては、例えば、特許文献１に示したように、シリコーンゴムコンパウンドに熱分解型発泡剤を添加し、加熱による発泡剤の分解によって窒素ガスを発生させることで発泡シリコーンを形成する加熱発泡タイプのものと、特許文献２に示すように、シラノール基含有シロキサンとハイドロジェンシロキサンとの反応による脱水素反応によって水素を発生させながらシリコーンを発泡硬化させる自己発泡反応タイプのもの等がある。
【０００６】
ここで、発泡剤の添加により発泡させる方法では、例えば、従来、発泡剤として一般的に多用されてきたアソジカルボンアミド、アゾイソブチロニトリル等のアゾ化合物やニトリル化合物が白金触媒に対し高い触媒毒作用を示しシリコーンの硬化不良を招くことから、白金触媒による付加反応で硬化させる付加反応型シリコーンの発泡には不向きとされている。特に、それら発泡剤による加熱発泡の方法では、発泡剤の分解に高温の加熱を必要とし、また、発泡剤分解物の毒性、臭気といった作業環境性や発泡分解残渣の問題もある。
【０００７】
これに対し、硬化時に副生させる水素ガスにより発泡させる方法では、高温加熱を必要とすることなく発泡硬化を可能とし、発泡分解物の毒性、臭い、残渣の問題や発泡剤の触媒毒作用の問題も生じない。そこで、特許文献３においては、脱水素反応を伴って発泡する液状シリコーン組成物を一定の方法で混合しスプレー塗装するシリコーンフォームの製造方法を開示している。
【先行技術文献】
【特許文献】
【０００８】
【特許文献１】特開平５−０５９２０７号公報
【特許文献２】特開平５−０３１８１４号公報
【特許文献３】特開平８−１５６００３号公報
【発明の概要】
【発明が解決しようとする課題】
【０００９】
ところが、この種の自己発泡型の発泡シリコーンは、触媒により縮合反応の化学反応を促進し硬化を進行させると共に、脱水素反応の化学反応を生じさせてその反応により生じる水素ガスで発泡させるものであるから、温度や湿度環境、適用部位、塗布量等の塗装条件で発泡硬化性が左右され易く、特に、シリコーンが液状の組成物であると、硬化速度により発泡性が変化するため気泡の制御も難しい。このため、従来の発泡シリコーンでは、安定して高い発泡性が得られないことで、適用部位、適用量、適用条件等が限定されてしまう。即ち、安定して高い発泡性が得られないことで、例えば、エンジンルーム、排気管周辺、ブレーキキャリアパ周辺等の熱環境の厳しい部位に適用しようにも、高熱源の周囲部品を保護するのに実用的な断熱効果を得ることができないものであった。
【００１０】
そこで、本発明は、かかる問題点を解決するためになされたものであって、発泡性を向上できる断熱材の提供を課題とするものである。
【課題を解決するための手段】
【００１１】
請求項１の発明の断熱材は、ケイ素原子に結合したアルケニル基を含有するオルガノポリシロキサンと、ケイ素原子に結合したと水酸基を含有するオルガノポリシロキサンと、ケイ素原子に結合した水素原子を含有するオルガノハイドロジェンポリシロキサンと、白金族系金属触媒と、中位径が１０μｍ以上、１５０μｍ以下の範囲内にある無機充填剤とを混合してなるものであり、当該混合によるオルガノポリシロキサンのアルケニル基とオルガノハイドロジェンポリシロキサンのヒドロシリル基の付加反応によって硬化し、また、オルガノポリシロキサンの水酸基とオルガノハイドロジェンポリシロキサンのヒドロシリル基の脱水縮合反応によって発泡してなるものである。
【００１２】
ここで、上記ケイ素原子に結合したアルケニル基を含有するオルガノポリシロキサンは、主鎖のシロキサン結合（Ｓｉ-Ｏ結合）に有機官能基が結合しているものであり、その有機官能基として、アルケニル基を含んでいるものである。このオルガノポリシロキサンは、硬化性の確保から、ケイ素原子に結合したアルケニル基を１分子中に少なくとも２個含有するものである。
また、上記ケイ素原子に結合した水酸基（ヒドロキシ基）を含有するオルガノポリシロキサンは、主鎖のシロキサン結合（Ｓｉ-Ｏ結合）に有機官能基が結合しているものであり、その有機官能基として、水酸基（ＯＨ基）を含んでいるものである。このオルガノポリシロキサンは、発泡性の確保から、ケイ素原子に結合した水酸基、即ち、シラノール基（Ｓｉ-ＯＨ基）を１分子中に少なくとも２個含有するものである。
なお、ケイ素原子に結合したアルケニル基と水酸基の両方を含んでいるオルガノポリシロキサンを用いてもよい。
【００１３】
上記オルガノハイドロジェンポリシロキサンは、主鎖のシロキサン結合（Ｓｉ-Ｏ結合）に有機官能基が結合した化合物において、ケイ素原子に結合した水素原子を含有するもの、即ち、ヒドロシリル基（Ｓｉ-Ｈ基）を含有するものである。このオルガノハイドロジェンポリシロキサンは、硬化性及び発泡性の確保からすると、ケイ素原子に結合した水素原子を１分子中に少なくとも３個含有するものである。
【００１４】
上記白金族系金属触媒は、付加反応及び脱水素縮合反応の触媒機能があればよく、例えば、シリカ、アルミナ、シリカゲル等の担体に吸着させた微粒子状の白金、白金黒、塩化第二白金、塩化白金酸、塩化白金酸とオレフィンまたはビニルシロキサンとの錯塩、塩化白金酸塩のアルコール、パラジウム、ロジウム等が使用できる。
【００１５】
上記無機充填剤としては、中位径が１０μｍ以上、１５０μｍ以下、好ましくは、２０μｍ以上、１５０μｍ以下の範囲内にある水酸化アルミニウム、水酸化マグネシウム等の金属水酸化物、炭酸カルシウム、珪藻土、酸化鉄、酸化チタン、酸化アルミニウム、ケイ酸アルミニウム、亜鉛華、ケイ酸カルシウム、二酸化チタン、酸化第二鉄、タルク、ベントナイト等が使用できる。
【００１６】
なお、ＪＩＳ  Ｚ  ８９０１「試験用粉体及び試験用粒子」の本文及び解説の用語の定義によれば、中位径とは、粉体の粒径分布において、ある粒子径より大きい個数（または質量）が、全粉体のそれの５０％を占めるときの粒子径（直径）、即ち、オーバサイズ５０％の粒径であり、通常、メディアン径または５０％粒子径といいＤ50と表わされる。定義的には、平均粒子径と中位径で粒子群のサイズを表現されるが、ここでは、商品説明の表示、レーザ回折・散乱法によって測定した値である。そして、この「レーザ回折・散乱法によって測定した中位径」とは、レーザ回折式粒度分布測定装置を用いてレーザ回折・散乱法によって得られた粒度分布において積算重量部が５０％となる粒子径（Ｄ５０）をいう。上記粒子径の数値は、厳格なものでなく概ねであり、当然、測定等による誤差を含む概略値であり、数割の誤差を否定するものではない。この誤差の観点から見ると、平均粒子径との差も正規分布に近いほど僅少であり、平均粒子径≒中位径であり、平均粒子径＝中位径と見做すこともできる。
【００１７】
請求項２の発明の断熱材は、ケイ素原子に結合したアルケニル基を含有するオルガノポリシロキサン、ケイ素原子に結合した水酸基を含有するオルガノポリシロキサン及び白金族系金属触媒を含む主剤と、ケイ素原子に結合した水素原子を含有するオルガノハイドロジェンポリシロキサンを含む硬化剤との混合により発泡硬化してなるシリコーン発泡硬化体中に、中位径が１０μｍ以上、１５０μｍ以下の範囲内にある無機充填剤を含有してなるものである。
【００１８】
ここで、上記ケイ素原子に結合したアルケニル基を含有するオルガノポリシロキサンは、主鎖のシロキサン結合（Ｓｉ-Ｏ結合）に有機官能基が結合しているものであり、その有機官能基として、アルケニル基を含んでいるものである。このオルガノポリシロキサンは、硬化性の確保から、ケイ素原子に結合したアルケニル基を１分子中に少なくとも２個含有するものである。
また、上記ケイ素原子に結合した水酸基（ヒドロキシ基）を含有するオルガノポリシロキサンは、主鎖のシロキサン結合（Ｓｉ-Ｏ結合）に有機官能基が結合しているものであり、その有機官能基として、水酸基（ＯＨ基）を含んでいるものである。このオルガノポリシロキサンは、発泡性の確保から、ケイ素原子に結合した水酸基、即ち、シラノール基（Ｓｉ-ＯＨ基）を１分子中に少なくとも２個含有するものである。
なお、ケイ素原子に結合したアルケニル基と水酸基の両方を含んでいるオルガノポリシロキサンを用いてもよい。
【００１９】
上記オルガノハイドロジェンポリシロキサンは、主鎖のシロキサン結合（Ｓｉ-Ｏ結合）に有機官能基が結合した化合物において、ケイ素原子に結合した水素原子を含有するもの、即ち、ヒドロシリル基（Ｓｉ-Ｈ基）を含有するものである。このオルガノハイドロジェンポリシロキサンは、硬化性及び発泡性の確保からすると、ケイ素原子に結合した水素原子を１分子中に少なくとも３個含有するものである。
【００２０】
上記白金族系金属触媒は、付加反応及び脱水素縮合反応の触媒機能があればよく、例えば、シリカ、アルミナ、シリカゲル等の担体に吸着させた微粒子状の白金、白金黒、塩化第二白金、塩化白金酸、塩化白金酸とオレフィンまたはビニルシロキサンとの錯塩、塩化白金酸塩のアルコール、パラジウム、ロジウム等が使用できる。
【００２１】
上記無機充填剤としては、中位径が１０μｍ以上、１５０μｍ以下、好ましくは、２０μｍ以上、１５０μｍ以下の範囲内にある水酸化アルミニウム、水酸化マグネシウム等の金属水酸化物、炭酸カルシウム、珪藻土、酸化鉄、酸化チタン、酸化アルミニウム、ケイ酸アルミニウム、亜鉛華、ケイ酸カルシウム、二酸化チタン、酸化第二鉄、タルク、ベントナイト等が使用できる。
【００２２】
請求項３の発明の断熱材の前記無機充填剤は、アルミニウム水和物の水酸化アルミニウム（Ａｌ（ＯＨ）3）であるものである。
【００２３】
請求項４の発明の断熱材の前記無機充填剤は、炭酸カルシウム（ＣａＣＯ3）、好ましくは、重質炭酸ンカルシウムであるものである。
【００２４】
請求項５の発明の断熱材は、前記発泡硬化前の混合材料に、更に、中位径が１０ｎｍ以上、１０００ｎｍ以下、好ましくは、１０ｎｍ以上、１００ｎｍ以下の範囲内にある補強性充填剤を含むものである。
上記補強性充填剤としては、カーボンブラック、シリカ、ヒュームド二酸化チタン等が使用できる。好ましくは、シリカ及び／またはカーボンブラックである。
上記シリカとしては、ヒュームドシリカ、煙霧質シリカ等の乾式シリカ、沈殿シリカ、焼成シリカ等の湿式シリカ、結晶性シリカ（石英粉）等を使用できる。
上記カーボンブラックとしては、例えば、アセチレンブラック、コンダクティブファーネスブラック（ＣＦ）、スーパーコンダクティブファーネス（ＳＣＦ）、エクストラコンダクティブファーネスブラック（ＸＣＦ）、コンダクティブチャンネルブラック（ＣＣ）、１５００℃程度の高温で熱処理されたファーネスブラック、チャンネルブラック等を使用できる。
【００２５】
請求項６の発明の断熱材は、前記発泡硬化前の混合材料に、ヒドロキシ基含有化合物としての水、アルコール、シラノール基含有オルガノシラン、またはシラノール基含有シロキサンの何れか１種以上を含むものであり、発泡、膨張の安定性を高めるためにヒドロキシ基を含有する化合物が添加されたものである。
【発明の効果】
【００２６】
請求項１の発明に係る断熱材は、ケイ素原子に結合したアルケニル基を含有するオルガノポリシロキサンと、ケイ素原子に結合したヒドロキシ基を含有するオルガノポリシロキサンと、ケイ素原子に結合した水素原子を含有するオルガノハイドロジェンポリシロキサンと、白金族系金属触媒と、中位径が１０μｍ以上、１５０μｍ以下の範囲内にある無機充填剤とを混合することにより発泡硬化してなるものである。
【００２７】
この請求項１の発明の断熱材によれば、オルガノポリシロキサンのアルケニル基とオルガノハイドロジェンポリシロキサンのヒドロシリル基との付加反応によりゴム状に硬化し、また、オルガノポリシロキサンのヒドロキシ基とオルガノハイドロジェンポリシロキサンのヒドロシリル基との脱水素縮合反応により発泡したものであるから、断熱性を有し、かつ、母材がシリコーンであることで、耐熱性を有するものである。
【００２８】
そして、本発明者らは、例えば、エンジンルーム、排気管周辺、ブレーキキャリパ周辺等の熱環境の厳しい部位で高熱源の周囲部品を保護するのに実用的な断熱効果を発揮できるシリコーン発泡硬化体を得るために、発泡性を高めることができる技術について鋭意実験研究を行った結果、ケイ素原子に結合したアルケニル基を含有するオルガノポリシロキサン、ケイ素原子に結合したヒドロキシ基を含有するオルガノポリシロキサン、ケイ素原子に結合した水素原子を含有するオルガノハイドロジェンポリシロキサン（オルガノシラン）及び白金族系金属触媒に対し、中位径が１０μｍ以上、１５０μｍ以下の範囲内にある無機充填剤を混合することにより、無機充填剤を混合しないものよりも発泡性が向上することを見出し、これらの知見に基づいて本発明を完成させたものである。
【００２９】
ここで、中位径が１０μｍ未満の無機充填剤を混合しても、シリコーンの硬化が阻害されたり、また、発泡性が阻害されたりし、発泡性が向上されない。一方で、１５０μｍを超える無機充填剤を混合すると、塗布施工時に塗布ノズルの目詰まりが生じ、塗布作業性が低下し、実用に劣る。
ケイ素原子に結合したアルケニル基を含有するオルガノポリシロキサン、ケイ素原子に結合したヒドロキシ基を含有するオルガノポリシロキサン、ケイ素原子に結合した水素原子を含有するオルガノハイドロジェンポリシロキサン（オルガノシラン）及び白金族系金属触媒に対し、中位径が１０μｍ以上、１５０μｍ以下の範囲内にある無機充填剤が混合されたことにより、硬化性を損うことなく発泡性が向上した断熱材となり、当該断熱材によれば、実用的な塗布作業性を確保することもできる。
【００３０】
請求項２の発明に係る断熱材は、ケイ素原子に結合したアルケニル基を含有するオルガノポリシロキサン、ケイ素原子に結合した水酸基を含有するオルガノポリシロキサン及び白金族系金属触媒を含む主剤と、ケイ素原子に結合した水素原子を含有するオルガノハイドロジェンポリシロキサンを含む硬化剤との混合により発泡硬化してなるシリコーン発泡硬化体中に、中位径が１０μｍ以上、１５０μｍ以下の範囲内である無機充填剤を含有してなるものである。
【００３１】
この請求項２の発明の断熱材によれば、オルガノポリシロキサンのアルケニル基とオルガノハイドロジェンポリシロキサンのヒドロシリル基との付加反応によりゴム状に硬化し、また、オルガノポリシロキサンのヒドロキシ基とオルガノハイドロジェンポリシロキサンのヒドロシリル基との脱水素縮合反応により発泡したものであるから、断熱性を有し、かつ、母材がシリコーンであることで、耐熱性を有するものである。
特に、主剤と硬化剤との混合により発泡硬化してなるものであり、硬化速度の調整が容易とされたものである。
【００３２】
そして、本発明者らは、例えば、エンジンルーム、排気管周辺、ブレーキキャリアパ周辺等の熱環境の厳しい部位で高熱源の周囲部品を保護するのに実用的な断熱効果を発揮できるシリコーン発泡硬化体を得るために、発泡性を高めることができる技術について鋭意実験研究を行った結果、ケイ素原子に結合したアルケニル基を含有するオルガノポリシロキサン、ケイ素原子に結合したヒドロキシ基を含有するオルガノポリシロキサン、ケイ素原子に結合した水素原子を含有するオルガノハイドロジェンポリシロキサン（オルガノシラン）及び白金族系金属触媒に対し、中位径が１０μｍ以上、１５０μｍ以下の範囲内にある無機充填剤を混合することにより、無機充填剤を混合しないものよりも発泡性が向上することを見出し、これらの知見に基づいて本発明を完成させたものである。
【００３３】
ここで、中位径が１０μｍ未満の無機充填剤を混合しても、シリコーンの硬化が阻害されたり、また、発泡性が阻害されたりし、発泡性が向上されない。一方で、１５０μｍを超える無機充填剤を混合すると、塗布施工時に塗布ノズルの目詰まりが生じ、塗布作業性が低下し、実用に劣る。
ケイ素原子に結合したアルケニル基を含有するオルガノポリシロキサン、ケイ素原子に結合したヒドロキシ基を含有するオルガノポリシロキサン、ケイ素原子に結合した水素原子を含有するオルガノハイドロジェンポリシロキサン（オルガノシラン）及び白金族系金属触媒に対し、中位径が１０μｍ以上、１５０μｍ以下の範囲内にある無機充填剤が混合されたことにより、硬化性が損なわれることなく発泡性が向上した断熱材となり、当該断熱材によれば、実用的な塗布作業性を確保することもできる。
【００３４】
請求項３の発明に係る断熱材によれば、前記無機充填剤は水酸化アルミニウムであるから、請求項１または請求項２に記載の効果に加えて、難燃性が向上し、より熱環境が厳しい条件下でも強度が維持され、安全性も高いものとなる。
【００３５】
請求項４の発明に係る断熱材によれば、前記無機充填剤は炭酸カルシウムであるから、耐熱性が向上して加熱劣化し難いものとなる。よって、請求項１または請求項２に記載の効果に加えて、より高温の環境下でも高強度が発揮され、割れ等が生じ難いものとなる。
【００３６】
請求項５の発明に係る断熱材によれば、前記発泡硬化前の混合材料に、中位径が１０ｎｍ以上、１０００ｎｍ以下、好ましくは、１０ｎｍ以上、１００ｎｍ以下の範囲内にある補強性充填剤が含まれることから、請求項１乃至請求項４の何れか１つに記載の効果に加えて、強度が向上し、例えば、エンジンルーム、排気管周辺、ブレーキキャリパ周辺等の熱環境の厳しい部位でも割れ等が生じ難いものとなる。
【００３７】
請求項６の発明に係る断熱材によれば、前記発泡硬化前の混合材料に、ヒドロキシ基含有化合物として、水、アルコール、シラノール基含有オルガノシラン、またはシラノール基含有シロキサンの何れか１種以上を含むから、請求項１乃至請求項５の何れか１つに記載の効果に加えて、発泡硬化の安定性を高めることができる。
【発明を実施するための形態】
【００３８】
以下、本発明の実施の形態について説明する。
なお、実施の形態において、表１乃至表３の同一欄に記載の数値は、数量の大きさを示すものであり、基本的に材料に違いはないので、ここでは重複する説明を省略する。
【００３９】
まず、本発明の実施の形態に係る断熱材について説明する。
本実施の形態の断熱材は、アルケニル基含有オルガノポリシロキサンと、水酸基含有（シラノール基含有）オルガノポリシロキサンと、ケイ素原子に結合した水素原子を含有するオルガノハイドロジェンポリシロキサンと、白金族系金属触媒と、中位径が１０μｍ以上、１５０μｍ以下の範囲内にある無機充填剤とを混合したシリコーンコンパウンド（シリコーン組成物）から製造されるものである。
【００４０】
ここで、ベースポリマであるオルガノポリシロキサンとしては、一般的には、ケイ素原子に結合したアルケニル基を１分子中に少なくとも２個有するアルケニル基含有オルガノポリシロキサン及びケイ素原子に結合した水酸基、即ち、シラノール基を１分子中に少なくとも２個有するオルガノポリシロキサンの２種以上の混合物であるが、１分子中に少なくとも２個のケイ素原子に結合したアルケニル基及び１分子中に少なくとも２個のケイ素原子に結合した水酸基を有する１種のオルガノポリシロキサンを用いることも可能である。
【００４１】
アルケニル基含有オルガノポリシロキサンは、１分子中に少なくとも２個のケイ素原子に結合したアルケニル基を有するものであり、例えば、下記組成式（１）で表されるものである。
Ｒ1aＳｉＯ(4-a)/2・・・（１）
ここで、上記組成式（１）中のＲ1は、ケイ素原子に結合した有機官能基であって、好ましくは、炭素数１〜２０、より好ましくは、１〜１２、更に好ましくは、１〜６の１価炭化水素基である。上記組成式（１）中のＲ1の具体例としては、メチル基、エチル基、プロピル基、ブチル基、ペンチル基、ヘキシル基等のアルキル基、ビニル基、アリル基、ブテニル基、ペンテニル基、ヘキセニル基等のアルケニル基、シクロヘキシル基、シクロヘキセニル基等のシクロアルキル基、フェニル基、トリル基、キシリル基等のアリール基、ベンジル基、フェニルエチル基等のアラルキル基、または、これらの基の水素原子の一部または全部をハロゲン原子等で置換した基、例えばクロロメチル基、3,3,3−トリフルオロプロピル基等の置換１価炭化水素基である。複数の置換基は、異なっていても同一であってもよい。ケイ素原子に結合した置換基として、１分子中にアルケニル基を２個以上含んでいることが必須であるが、アルケニル基以外は、メチル基またはフェニル基が好適である。また、ケイ素原子と結合したアルケニル基としてはビニル基が好ましく、アルケニル基は分子鎖末端にあっても側鎖にあってもよいが、両末端に１個ずつ含有するものが好ましい。なお、平均重合度は特に限定されないが、上記平均組成式（１）中、好ましくは、ａは１．９〜２．４の正数、より好ましくは、１．９５〜２．０５の正数である。
【００４２】
また、このアルケニル基含有オルガノポリシロキサンは、例えば、Ｒ3ＳｉＯ1/2単位及びＲ2ＳｉＯ単位のみからなる直鎖状であることが好ましいが、それら単位の他にＲＳｉＯ3/2単位及びＳｉＯ4/2単位の一部分岐した構造を含むものであっても良い。直鎖状のアルケニル基含有オルガノポリシロキサンとしては、主鎖がジオルガノポリシロキサン単位（Ｄ単位）の繰り返しからなり、分子鎖両末端がトリオルガノシロキシ基（Ｍ単位）で封鎖されたオルガノポリシロキサンを例示することができる。このようなアルケニル基含有オルガノポリシロキサンは、公知の製造方法、例えば、オルガノシクロポリシロキサンと末端基となるＲ3ＳｉＯ1/2単位を有する化合物とをアルカリまたは酸触媒の存在下で平衡化反応させることにより得られる。
なお、シリコーン発泡硬化体からなる断熱材の機械的強度、均一な発泡性、作業性の観点から、アルケニル基含有オルガノポリシロキサンは、２５℃における粘度が１０〜１，０００，０００ｃＳｔのものが好ましい。より好ましくは、１００〜５００，０００ｃＳｔのものであり、更に好ましくは、４００〜２００，０００ｃＳｔのものである。
【００４３】
このような１分子中に少なくとも２個のアルケニル基を有するアルケニル基含有オルガノポリシロキサンを用いることで、そのアルケニル基が、オルガノハイドロジェンポリシロキサンのヒドロシリル基（Ｓｉ-Ｈ基）と付加反応して架橋するから、シリコーン樹脂はゴム状に硬化する。使用するアルケニル基含有オルガノポリシロキサンは、硬化時に架橋点となるアルケニル基を１分子中に２個以上含んでいれば硬化が可能であり、単独の化合物であってもよいし、複数種の混合物であってもよい。
【００４４】
また、水酸基含有オルガノポリシロキサンは、１分子中に少なくとも２個のケイ素原子に結合した水酸基（ＯＨ基）、即ち、１分子中に少なくとも２個のシラノール基（Ｓｉ-ＯＨ基）を有するものであり、通常、室温（２５℃）で液状で、例えば、下記組成式（２）で表される単位を一分子中に少なくとも２個有するオルガノポリシロキサンが使用される。
Ｒ2a（ＯＨ）bＳｉＯ[4-(a+b)]/2・・・（２）
ここで、上記組成式（２）中のＲ2は脂肪族不飽和結合を有していない非置換または置換の一価炭化水素基であり、例えば、メチル基、エチル基、プロピル基等の炭素原子数１〜６のアルキル基、シクロヘキシル基等の炭素原子数６〜１０のシクロアルキル基、フェニル基、トリル基等の炭素原子数６〜１０のアリール基、ベンジル基、２−フェニルエチル基、２−フェニルプロピル基等の炭素原子数７〜１２のアラルキル基、またはこれらの基の水素原子の少なくとも一部をハロゲン原子等で置換した基、例えば３，３，３−トリフルオロプロピル基等である。これらの中でもメチル基、フェニル基、３,３,３−トリフルオロプロピル基が好ましく、特にメチル基が好ましい。上記組成式（２）中のａ及びｂは、ａ＋ｂが１〜３であることを条件として、ａは０〜２の整数であり、ｂは１〜３の整数である。上記組成式（２）で示されるＳｉ-ＯＨ基を有する単位は、分子鎖の末端に存在していてもよいし、分子鎖の途中に存在していてもよい。また、分子構造は、直鎖状、分枝状、環状、網状等のいずれであってもよいが、通常は直鎖状のものが使用される。更に、この水酸基含有オルガノポリシロキサンは、上記組成式（２）の単位を一分子中に少なくとも２個有している限り、他の任意のオルガノシロキサン単位を有していてもよい。この水酸基含有オルガノポリシロキサンは、その粘度が低すぎると得られる断熱材（シリコーン発泡硬化体）が脆くなり、粘度が高すぎるものは作業性が低下することから、２５℃における粘度が５０〜１，０００，０００ｃＳｔのものが好ましい。より好ましくは、１００〜１００，０００ｃＳｔ、更に好ましくは、５００〜１００，０００ｃＳｔのものである。
【００４５】
この水酸基含有オルガノポリシロキサンの代表的なものとしては、例えば、以下の式（３）、（４）で表されるものである。
ＨＯ（Ｒ3Ｒ4ＳｉＯ）LＨ・・・（３）
Ｒ53ＳｉＯ（Ｒ3Ｒ4ＳｉＯ）M［Ｒ3Ｓｉ（ＯＨ）Ｏ］NＳｉ（Ｒ5）3・・・（４）
ここで、式（３）（４）中、Ｒ3及びＲ4は同一でも異なっていてもよく、脂肪族不飽和結合を含まない非置換または置換の１価炭化水素基であり、Ｒ5は独立に脂肪族不飽和結合を含まない非置換または置換の一価炭化水素基であり、上記式（２）のＲ2で例示したものと同様である。式（３）（４）中、Ｌは、好ましくは、２０〜３，０００、より好ましくは、２００〜２，０００の整数であり、Ｍは、好ましくは、２〜２０の整数、Ｎは、好ましくは、３〜２０の整数である。
中でも、水酸基含有オルガノポリシロキサンとして、好適に使用されるものは、例えば、両末端がシラノール基のジメチルオルガノポリシロキサンである。
【００４６】
このような１分子中に少なくとも２個のシラノール基（Ｓｉ-ＯＨ基）を有するオルガノポリシロキサンを用いることで、そのシラノール基（Ｓｉ-ＯＨ基）が、オルガノハイドロジェンポリシロキサンのヒドロシリル基（Ｓｉ-Ｈ基）と脱水素反応するから、シリコーン樹脂は発泡し、スポンジ状の硬化物となる。使用するシラノール基含有オルガノポリシロキサンは、シラノール基を１分子中に２個以上含んでいれば発泡を可能とするが、単独の化合物であってもよいし、１種類だけではなく、２種類以上を混合して使用してもよい
【００４７】
一方、ケイ素原子に結合した水素原子を含有するオルガノハイドロジェンポリシロキサンは、１分子中に少なくとも２個のケイ素原子と結合した水素原子を含有するもの、即ち、１分子中に少なくとも３個のヒドロシリル基（Ｓｉ-Ｈ基）を有するものであり、例えば、下記組成式（５）で表される単位を１分子中に少なくとも３個有するオルガノポリシロキサンが使用される。
Ｒ6bＨcＳｉＯ(4-b-c）/２・・・（５）
ここで、上記式（５）中のＲ6としては、好ましくは、炭素数１〜１２、より好ましくは炭素数１〜６の１価炭化水素基（脂肪族不飽和炭化水素基を除く）であり、例えば、メチル基、エチル基、プロピル基、ブチル基、ペンチル基、ヘキシル基等のアルキル基、シクロヘキシル基、シクロヘキセニル基、フェニル基、３，３，３−トリフルオロプロピル基等の非置換または置換１価炭化水素基である。中でも、メチル基、フェニル基が好ましい。上記式（５）中のｂは、好ましくは、０≦ｂ≦２、より好ましくは、０．７≦ｂ≦２．１、更に好ましくは０．８≦ｂ≦２であり、ｃは、好ましくは、０＜ｃ≦３、より好ましくは、０．１８≦ｃ≦１．０、更に、好ましくは０．２≦ｃ≦１．０であり、かつ、ｂ＋ｃは、好ましくは、０＜ｂ＋ｃ＜４、より好ましくは、０．８≦ｂ＋ｃ≦３．０、更に好ましくは、１．０≦ｂ＋ｃ≦２．５である。ｄ、ｅは、好ましくは、それぞれ０．００２≦ｅ≦１．０、１．８＜ｄ＜２．２で１．８＜ｄ＋ｅ≦３．０を満たす数である。
【００４８】
オルガノハイドロジェンポリシロキサンとしては、例えば、下記式（６）、（７）で表されるものが挙げられる。
Ｒ7［（Ｒ8）2ＳｉＯ］L（Ｒ7ＨＳｉＯ）MＳｉ（Ｒ8）2Ｒ7・・・（６）
［（Ｒ9）2ＳｉＯ］L（Ｒ9ＨＳｉＯ）M・・・（７）
ここで、上記式（５）中、Ｒ7は独立に水素原子又は脂肪族不飽和結合を有しない置換もしくは非置換の１価炭化水素基であり、Ｒ8は独立に脂肪族不飽和結合を有しない置換又は非置換の１価炭化水素基である。上述した式（２）中のＲ2として例示した基と同様のものが挙げられる。式（５）中、Ｌは０〜１００の整数であり、Ｍは２〜１００の整数である。また、式（６）中、Ｌは０〜２０の整数、Ｍは２〜２０の整数、Ｒ9は前記と同じである。
【００４９】
オルガノハイドロジェンポリシロキサンとしては、（ＣＨ3）2ＨＳｉＯ1/2単位とＳｉＯ4/2単位とから成る共重合体、（ＣＨ3）2ＨＳｉＯ1/2単位とＳｉＯ4/2単位と（Ｃ6Ｈ5）ＳｉＯ3/2単位とからなる共重合体等を例示することができる。具体例としては、両末端トリメチルシロキシ基封鎖ジメチルシロキサン・メチルハイドロジェンシロキサン共重合体、両末端トリメチルシロキシ基封鎖メチルハイドロジェンポリシロキサン、両末端ジメチルハイドロジェンシロキシ基封鎖ジメチルポリシロキサン、両末端トリメチルシロキシ基封鎖メチルハイドロジェンシロキサン・ジフェニルシロキサン共重合体、両末端トリメチルシロキシ基封鎖メチルハイドロジェンシロキサン・ジフェニルシロキサン・ジメチルシロキサン共重合体、両末端ジメチルハイドロジェンシロキシ基封鎖ジメチルシロキサン・メチルハイドロジェンシロキサン共重合体、環状メチルハイドロジェンポリシロキサン、環状メチルハイドロジェンシロキサン・ジメチルシロキサン共重合体、環状メチルハイドロジェンシロキサン・ジフェニルシロキサン・ジメチルシロキサン共重合体等が使用できる。
【００５０】
このオルガノハイドロジェンポリシロキサンの分子構造は、直鎖状、環状、分岐状、三次元網目状の何れの構造であってもよいが、直鎖状、環状のものが好ましい。この場合、１分子中のケイ素原子の数、重合度が、好ましくは、２〜３００個、より好ましくは、４〜２００個の室温（２５℃）で液状のものが好適に用いられる。その重量平均分子量（ＧＰＣによるポリスチレン換算）は、好ましくは、５００〜２０，０００、より好ましくは、８００〜５，０００であるものである。なお、ケイ素原子に結合する水素原子は、分子鎖末端にあっても側鎖にあってもよく、または、その両方にあってもよい。このオルガノハイドロジェンポリシロキサンの粘度は特に限定されないが、２５℃における粘度が１〜２００，０００ｃＳｔのものが好ましく、より好ましくは、１〜３０，０００ｃＳｔ、１〜１０，０００ｃＳｔ、更に好ましくは１〜１，５００ｃｓｔのものである。
【００５１】
このようなオルガノハイドロジェンポリシロキサンは、公知の製造方法、例えば、テトラメチルシクロテトラシロキサン及び／またはオクタメチルシクロテトラシロキサンと、末端基となる（ＣＨ3）3ＳｉＯ1/2単位及び／またはＨ（ＣＨ3）２ＳｉＯ1/2単位（例えば、ヘキサメチルジシロキサンや、１，１−ジハイドロ−２，２'，３，３'−テトラメチルジシロキサン単位）を有する化合物とを、硫酸、トリフルオロメタンスルホン酸、メタンスルホン酸等の触媒の存在下、−１０〜＋４０℃程度で平衡化させることによって製造できる。
【００５２】
このオルガノハイドロジェンポリシロキサンは、１分子中に少なくとも３個のケイ素原子に結合した水素原子（Ｓｉ-Ｈ結合）を有し、上述したオルガノポリシロキサンに対して架橋剤として作用するものであり、オルガノハイドロジェンポリシロキサンのヒドロシリル基（Ｓｉ-Ｈ基）が、オルガノポリシロキサンのアルケニルキ基と付加反応（ハイドロサイレーション）することによってシリコーン樹脂がゴム状に硬化し、また、オルガノハイドロジェンポリシロキサンのヒドロシリル基（Ｓｉ-Ｈ基）が、オルガノポリシロキサンの水酸基（シラノール基）と脱水素反応することによって水素ガスが発生し、即ち、発泡し、シリコーン樹脂がスポンジ状の硬化物となる。
【００５３】
なお、オルガノハイドロジェンポリシロキサンの配合量は、十分な硬化と発泡が得られる量とするが、多すぎると未反応のヒドロシリル基（Ｓｉ-Ｈ基）が残存することで、得られるシリコーン発泡硬化体、即ち、断熱材が脆くなったり、断熱材の歪み、耐熱性等の物性が低下したりする恐れがある。オルガノハイドロジェンポリシロキサンにおけるケイ素原子に結合する水素原子の数が、オルガノポリシロキサンや後述するヒドロキシ基含有化合物等に含まれるヒドロキシ基、及びオルガノポリシロキサンのアルケニル基の合計量に対し、１〜５０倍モルの相当量が好ましく、より好ましくは、３〜４０倍モルの相当量である。
【００５４】
また、白金族系金属触媒は、オルガノポリシロキサン中のアルケニル基とオルガノハイドロジェンシロキサン中のヒドロシリル基（Ｓｉ-Ｈ基）との付加反応（ハイドロサイレーション）、及び、オルガノポリシロキサン中の水酸基（シラノール基）とオルガノハイドロジェンシロキサン中のヒドロシリル基（Ｓｉ-Ｈ基）との脱水素縮合反応を促進させるための触媒として作用するものである。
【００５５】
このような白金族系金属触媒としては、白金系、パラジウム系、ロジウム系のものがあるが、好ましくは白金系のものが使用され、この白金系のものとしては、白金、ロジウム、ルテニウム、パラジウム等の白金族金属や、白金ブラック、塩化白金（例えば、Ｈ2ＰｔＣｌ4・ｎＨ2Ｏ、Ｈ2ＰｔＣｌ6・ｎＨ2Ｏ、ＮａＨＰｔＣｌ6・ｎＨ2Ｏ、ＫＨＰｔＣｌ6・ｎＨ2Ｏ、Ｎａ2ＰｔＣｌ6・ｎＨ2Ｏ、Ｋ2ＰｔＣｌ4・ｎＨ2Ｏ、ＰｔＣｌ4・ｎＨ2Ｏ、ＰｔＣｌ2、Ｎａ2ＨＰｔＣｌ4・ｎＨ2Ｏ（但し、式中、ｎは０〜６の整数であり、好ましくは０または６である））、塩化白金酸、塩化白金酸のアルコール変成物等の白金族金属化合物、またはこれらの錯体、例えば、白金とオレフィンの錯体、白金とビニル基含有シラン（ビニルシロキサン）またはシロキサンの錯体（例えば、ジビニルテトラメチルジシロキサン、１，３，５，７−テトラビニル−１，３，５，７−テトラメチルシクロテトラシロキサン等のビニルシロキサン錯体）、白金のホスファイト錯体、白金のホスフィン錯体等が使用される。好ましくは、白金ブラック、塩化白金酸、塩化白金酸のアルコール変成物、塩化白金酸とオレフィン、アルデヒド、ビニルシロキサンまたはアセチレンアルコール類との錯体等である。これらのうち、硬化前の安定性や適度の発泡速度を与えるという観点から、塩化白金酸、塩化第二白金、白金とオレフィン系化合物の錯体、ビニルシロキサンの白金錯体、塩化白金酸６水塩とオレフィンまたはジビニルジメチルポリシロキサンとの錯体、塩化白金酸６水塩のアルコール溶液等が好ましい。シリカ、アルミナ、シリカゲルのような担体上に微粒子状白金金属を吸着させたものを用いてもよい。
【００５６】
白金族系金属触媒の配合量は、硬化速度等に応じて適宜設定できるが、多過ぎるとポットライフ（クリーミングタイム）が短くなりすぎ、作業性が著しく低下し、また、耐熱性も低下する。一方で、少な過ぎると触媒効果が得られず、十分な発泡硬化が生じない。このため、例えば、白金族系金属触媒の量は、白金金属量の換算で、混合する材料中の全シロキサン重量に対して、０．１〜３００ｐｐｍが好ましい。より好ましくは、１〜５００ｐｐｍ、更に好ましくは、５〜１００ｐｐｍである。
このような、白金族系金属を触媒とすることで、硬化時間の短縮や高発泡倍率化が可能であり、また、シリコーン発泡硬化体を難燃化しやすく、更に、耐熱性も高いものとすることができる。
【００５７】
また、中位径が１０μｍ以上、１５０μｍ未満の範囲内にある無機充填剤として、本実施の形態では、中位径が１０μｍ以上、１５０μｍ未満の範囲内にある水酸化アルミニウムまたは炭酸カルシウムを用いた。
水酸化アルミニウム（Ａｌ（ＯＨ）3）としては、ＢＥＴ法による比表面積が、好ましくは、１〜２５０ｍ2／ｇのもの、ＤＯＰ吸油量が、好ましくは、５０〜１００ｍｌ／１００ｇのものを用いることが好ましい。比表面積が当該範囲内にあると、硬化阻害が生じ難く、好適な発泡性及び硬化性が得られる。表面が処理されたものを用いてもよく、例えば、オルガノポリシロキサン、ヘキサメチルジシラザン等のオシラザン、シラン類等の表面処理剤によって疎水化処理されたものであってもよいし、材料混合時に疎水化処理を行ってもよい。
【００５８】
炭酸カルシウムとしては、重質、沈降性、コロイダル等の公知のものを使用できるが、重質炭酸カルシウムが好適である。また、炭酸カルシウムは、例えば、オルガノクロロシラン、オルガノポリシロキサン、ヘキサオルガノシラザンテトラアルコキシシランの部分加水分解縮合物等で表面処理されているものであってもよい。なお、炭酸カルシウムの表面処理は、例えば、ジオルガノポリシロキサンと炭酸カルシウムと所定の加水分解縮合物とを混合し加熱処理することで行い、その後に残りの成分を混合するようにしてもよい。特に、このような表面処理がなされた炭酸カルシウムによれば、炭酸カルシウム粉末に含まれるアルカリ成分とオルガノハイドロジェンポリシロキサンの脱水素縮合反応が低減され、より安定した発泡性及び硬化性を確保できる。しかし、本発明を実施する場合には、炭酸カルシウムの粒径を所定粒径に規定していることで、表面処理されていない炭酸カルシウムを用いたときでも、炭酸カルシウム粉末に含まれるアルカリ成分とオルガノハイドロジェンポリシロキサンの反応が抑えられ安定した発泡性及び硬化性を確保できる。
【００５９】
このような水酸化アルミニウムまたは炭酸カルシウムの無機充填剤の配合量は、少なすぎると、発泡性の向上効果が得られず、一方で多すぎると、塗布作業性を低下させる。よって、ポリシロキサン成分の総量１００質量部に対して、好ましくは、１０質量部以上であれば、実用的な発泡性の向上効果が得られる。より好ましくは、２０質量部以上、更に好ましくは、４０質量部以上である。また、好ましくは、１５０質量部以下であれば、断熱材の比重が小さく軽量性が良好となる。より好ましくは、１３０質量部以下、更に好ましくは、１２０質量部以下である。
【００６０】
そして、このような水酸化アルミニウムまたは炭酸カルシウム等の無機充填剤としては、粒子径がレーザ回折法による体積基準の累積平均径（Ｄ50）としての中位径で１０μｍ以上、１５０μｍ以下の範囲内にあるものを用いことで、シリコーンの硬化不良を招くことなく、発泡性を向上させることができ、かつ、塗布作業性を確保できる。
【００６１】
また、本発明を実施する場合には、必要に応じて、安定した発泡性を確保するためのヒドロキシ基含有化合物を混合することも可能である。このヒドロキシ基含有化合物は、適度な膨張、発泡のためにヒドロキシ基の供給源となるものであり、例えば、水、アルコール、シラノール基含有オルガノシラン、シラノール基含有オルガノシロキサン等が使用される。これらは、１種を単独で用いても良いし、２種以上を組み合わせて用いてもよい。このときのアルコールとしては、例えば、炭素原子が１〜１２の一価又は多価アルコール等が使用され、特に好適なものは、メタノール、エタノール、プロパノール、イソプロピルアルコール、ブタノール、ラウリルアルコール、オクチルアルコール、ｎ−プロピルアルコール等である。また、シラノール基含有オルガノシランとしては、例えば、トリメチルヒロドキシシラン、ジメチルシランジオール、ジフェニルシランジオール、ジメチルフェニルシラノール、トリメチルシラノール等が使用できる。更に、シラノール基含有オルガノシロキサンは、好ましくは、２５℃における粘度が１〜５０ｃＳｔ、より好ましくは、１〜３０ｃＳｔのものである。シラノール基含有オルガノシロキサンとしては、オルガノヒドロキシシロキサン等が使用できる。
このヒドロキシ基含有化合物の配合量は、多過ぎると、発泡したセルの大きさが不均一となり、物理強度が低くなることから、例えば、オルガノポリシロキサン総１００質量部に対し、０．１〜５質量部、好ましくは、０．２〜３質量部配合される。
【００６２】
更に、本発明を実施する場合には、必要に応じて、強度を高めるための補強性充填剤が配合される。
補強性充填剤としては、例えば、シリカ、カーボンブラック等が使用される。これらは、１種を単独で用いてもよいし２種以上を組み合わせて使用することもできる。
【００６３】
シリカは、ヒュームドシリカ、煙霧質シリカ等の乾式の微粉末シリカ、沈殿シリカ（沈降性シリカ）等の湿式シリカ、結晶性シリカ等が使用でき、１種を単独で用いてもよいし２種以上を組み合わせて使用することもできる。また、親水性シリカであっても疎水性シリカ（表面を有機ケイ素化合物等で疎水化処理したもの）であってもよい。即ち、疎水性シリカとして、ハロゲン化シラン、ヘキサメチルジシラザン等のシラザン、低分子シロキサン、オルガノポリシロキサン、オルガノポリシラザン、クロロシラン、アルコキシシラン等で表面処理（疎水化処理）したものであってもよい。このように予め表面が疎水化処理された疎水性シリカを用いてもよいが、混合時に未処理のシリカを表面処理剤と共に混合することによってシリカの疎水化処理を行ってもよい。
【００６４】
また、シリカは、好ましくは、ＢＥＴ比表面積が５０ｍ2／ｇ〜１０００ｍ2／ｇのもの、より好ましくは、ＢＥＴ比表面積が１００ｍ2／ｇ〜５００ｍ2／ｇのものが使用される。比表面積が当該範囲内にあると、十分な補強性を得られ、かつ、塗装に好適な粘度が得られる。このようなシリカは、例えば、オルガノポリシロキサン成分の総量１００質量部に対して、１〜５０質量部、好ましくは２〜４質量部、より好ましくは、２．５〜３０質量部の範囲内で配合される。当該範囲内であれば、塗布作業性や発泡性を低下させることなく、割れ等が生じ難い十分に高い強度を付与できる。
【００６５】
また、カーボンブラックとしては、一般にその製造方法によって、ファーネスブラック、チャンネルブラック、アセチレンブラック、サーマルブラック等があるが、硬化阻害となる硫黄、アミン等の含有量が少く、発達した二次細孔を有するアセチレンブラックや、比表面積が大きく分散性や難焼性付与効果が高いケッチェンブラックが好適に使用される。なお、カーボンブラックは、ＢＥＴ法比表面積が、１０ｍ2／ｇ以上のものを用いるのが好ましい。
このようなカーボンブラックは、例えば、オルガノポリシロキサン総量１００質量部に対して、０．０３〜１０質量部、好ましくは０．０５〜１質量部、より好ましくは、０．０５〜０．５質量部の範囲内で配合される。当該範囲内であれば、塗布作業性やゴム物性を低下させることなく、割れ等が生じ難い十分に高い強度を付与できる。
更に、このようなカーボンブラックの配合によって、着色、導電性の付与を可能とし、更に、耐熱性及び難燃性を向上させることも可能である。
【００６６】
このような補強性充填剤としては、粒子径がレーザ回折法による体積基準の累積平均径（Ｄ50）としての中位径で１０ｎｍ以上、１０００ｎｍ以下の範囲内にあると、低コストで入手でき、分散性も良好で、かつ、十分な補強効果を有するものとなる。なお、湿式シリカの場合、その一次粒子は非常に小さく、実際には凝集して二次凝集塊を形成しているため、この二次凝集塊の粒子径が、通常、湿式シリカの中位径（平均粒子径）とされる。
【００６７】
加えて、本発明を実施する場合には、必要に応じて、発泡硬化の反応速度を制御する添加剤、例えば、ポットライフ（発泡、硬化までの時間）を延長するためのアセチレンアルコール、ポリメチルビニル環状化合物、ハイドロぺルオキシ基含有有機化合物等の硬化抑制剤（硬化遅延剤）や、発泡硬化時間を短縮する硬化促進剤等や、エポキシ基含有ポリシロキサン化合物やエステルシロキサン化合物等の接着性向上剤を配合することも可能である。
【００６８】
このような、アルケニル基含有オルガノポリシロキサンと、水酸基（シラノール基）含有オルガノポリシロキサンと、ヒドロシリル基含有オルガノハイドロジェンポリシロキサンと、白金族系金属触媒と、中位径が１０μｍ以上、１５０μｍ以下の範囲内にある無機充填剤としての水酸化アルミニウムまたは炭酸カルシウムとのシリコーンコンパウンドは、例えば、プラネタリーミキサー、グレンミル、ニーダー、アトライター、ロール、ディゾルバー等の公知の混合分散、混合攪拌機を用いて材料を均一に混合攪拌することにより調製される。そして、硬化前のシリコーンコンパウンド（シリコーン組成物）は適度な流動性を示し、従来公知の塗装方法、例えば、エアレススプレー塗装、エアスプレー塗装、刷毛塗り、ローラー塗装、浸漬塗装等により所望の塗装部位に塗装され、塗装後に室温下で発泡、硬化し、或いは、所定温度で加熱することで発泡、硬化し、ゴム弾性を有するスポンジ状のシリコーン発泡硬化体からなる断熱材となる。硬化前のシリコーンコンパウンドは、射出成形、注入成形等の公知の成形装置を使用して成形することも可能であり、成形後、室温下で発泡、硬化し、或いは、所定温度の加熱で発泡、硬化し、ゴム弾性を有するスポンジ状のシリコーン発泡硬化体からなる断熱材を形成する。
【００６９】
即ち、本実施の形態の断熱材は、アルケニル基含有オルガノポリシロキサンと、水酸基（シラノール基）含有オルガノポリシロキサンと、ヒドロシリル基含有オルガノハイドロジェンポリシロキサンと、白金族系金属触媒と、中位径が１０μｍ以上、１５０μｍ以下の範囲内にある無機充填剤としての水酸化アルミニウムまたは炭酸カルシウムとを混合することにより得ることができる。
アルケニル基含有オルガノポリシロキサンと、水酸基（シラノール基）含有オルガノポリシロキサンと、ヒドロシリル基含有オルガノハイドロジェンポリシロキサンと、白金族系金属触媒と、中位径が１０μｍ以上、１５０μｍ以下の範囲内にある無機充填剤としての水酸化アルミニウムまたは炭酸カルシウムとを混合すると、オルガノポリシロキサンのアルケニルキ基とオルガノハイドロジェンポリシロキサンのヒドロシリル基（Ｓｉ-Ｈ基）との付加反応が白金族系金属触媒により促進され、アルケニル基とヒドロシリル基（Ｓｉ-Ｈ基）の付加反応による架橋によって、シリコーンコンパウンドが硬化すると共に、オルガノポリシロキサンの水酸基（シラノール基）とオルガノハイドロジェンポリシロキサンのヒドロシリル基（Ｓｉ-Ｈ基）による脱水縮合反応が白金族金属系触媒により促進され、脱水素縮合反応による水素ガスの発生によって、シリコーンコンパウンドが発泡し、シリコーンの発泡硬化体が得られる。
【００７０】
特に、本実施の形態においては、保存安定性及び硬化速度の制御性の観点から、少なくともアルケニル基含有オルガノポリシロキサン、水酸基（シラノール基）含有オルガノポリシロキサン及び白金族系金属触媒を含有するものを主剤（本剤）とし、少なくともヒドロシリル基含有オルガノハイドロジェンポリシロキサンを含有するものを硬化剤とする２液型とし、それら主剤と硬化剤を混合することで発泡硬化させるものとする。中位径が１０μｍ以上、１５０μｍ以下の範囲内にある無機充填剤については、主剤と硬化剤の混合時に混合してもよいし、主剤または硬化剤に予め含ませていてもよい。上述した補強性充填剤や、水、アルコール等のヒドロキシ基含有化合物についても、主剤と硬化剤の混合時に混合してもよいし、主剤または硬化剤に予め含ませていてもよい。何れにせよ、発泡硬化が開始される前に上記材料が均一に混合分散されればよい。なお、このときの発泡、硬化は、通常、材料混合後に常温（室温）下に放置しても進行するが、短時間で発泡、硬化させるために、例えば、３０〜１８０℃、好ましくは、８０℃〜１５０℃で加熱してもよい。このような２液付加反応型のものでは、保存性に優れ、温度による硬化速度の調整も容易であるから、作業効率が良好である。
【００７１】
ここで、少なくともアルケニル基含有オルガノポリシロキサン、水酸基（シラノール基）含有オルガノポリシロキサン及び白金族金属系触媒を含有する主剤と、少なくともヒドロシリル基含有オルガノハイドロジェンポリシロキサンを含有する硬化剤としては、市販の液状シリコーン、例えば、（株）スリーボンド製のＴＢ５２７７、東レ・ダウコーニングシリコーン（株）製のＳＥＦ−１０、信越化学工業(株)製のＫＥ−５２１ＡＢ、ＫＥ−５２４ＡＢ、Ｘ−３１ー１０７５ＡＢ、Ｘ−３２−１５７６ＡＢ，Ｘ−３２−１７０３ＡＢ等を使用することができる。このような液状のものでは、細部への浸透性も良く、塗装面が凹凸や曲面等を有していても、その塗装面に対し、高い接着性、密着性、付着性を確保できる。なお、このような２液付加硬化型において、白金族系金属を触媒として使用するものでは、主剤及び硬化剤の配合が、例えば、１：１とされるが、本発明を実施する場合には、それに限定されない。
【００７２】
こうして、ケイ素原子に結合したアルケニル基を含有するオルガノポリシロキサンと、ケイ素原子に結合した水酸基を含有するオルガノポリシロキサンと、ケイ素原子に結合した水素原子を含有する含有オルガノハイドロジェンポリシロキサンと、白金族系金属触媒と、中位径が１０μｍ以上、１５０μｍ以下の範囲内にある無機充填剤とを混合すると、それらのコンパウンドは室温または加熱下において発泡硬化してシリコーン発泡硬化体からなる断熱材となる。
特に、本実施の形態の断熱材は、ケイ素原子に結合したアルケニル基を含有するオルガノポリシロキサン、ケイ素原子に結合した水酸基を含有するオルガノポリシロキサン及び白金族系金属触媒を少なくとも含む主剤と、ケイ素原子に結合した水素原子を含有するオルガノハイドロジェンポリシロキサンを少なくとも含む硬化剤との混合により発泡硬化したシリコーン母材に、中位径が１０μｍ以上、１５０μｍ以下の範囲内にある無機充填剤を含有したものである。
【００７３】
このようにして得られた本実施の形態の断熱材は、その母材がシリコーン樹脂（シリコーンゴム）であることから、安定した電気特性、耐候性、耐水性（防水性）、耐寒性及び耐熱性を有し、特に、一般の有機ゴム等の有機系材料よりも耐熱性が高く、例えば、自動車の排気管等の高温の熱源の周囲に配しても溶融することのない高い耐熱性を有し、有機系材料では難しい温度域でも対応できる。また、脱水素縮合反応により発泡したものであり、多数の気泡、空気層を有することから、断熱性を有する。特に、シリコーン樹脂の低熱伝導率及び多数の気泡、空隙を有する断熱構造によって高い断熱性を発揮する。加えて、中位径が１０μｍ以上、１５０μｍ以下の範囲内にある無機充填剤の配合によりシリコーンコンパウンドの発泡倍率が上昇し、高発泡化が可能であるから、より優れた断熱性を発揮できる。発泡させたものであるから軽量性にも優れる。更に、母材のシリコーンは、低架橋密度であり有機成分を含有することで、例えば、鋼板等の金属からなる車体面であってもそれに対する接着性、付着性、密着性も良く、塗装部位に塗布するのみで硬化後も塗装面に対する接着性、付着性、密着性が良い。また、２液付加硬化型のものでは、曲面や複雑な表面形状を有する部位等であってもそれに追従させる施工が容易である。そのうえ、母材のシリコーンは、ゴム物性を有するから、適用部位の熱による膨張や収縮に追従できる弾性、柔軟性を確保でき、適用部位が熱負荷により膨張したときでも割れ等が生じ難い。更に、シリコーンの硬化が付加反応型であることから、収縮を伴わない硬化によりシリコーン発泡硬化体に亀裂や膨れが生じ難く、また、硬化スピードを制御でき施工の効率に優れるものである。加えて、シリコーン発泡硬化体であるから、発泡及びゴム物性によって音や振動の吸収性も高くて耐衝撃性も有し、制振効果や防音効果も有する。
【００７４】
そして、本実施の形態の断熱材によれば、アルケニル基含有オルガノポリシロキサン、水酸基（シラノール基）含有オルガノポリシロキサン、ヒドロシリル基含有オルガノハイドロジェンポリシロキサン、及び白金族系金属触媒に対し、中位径が１０μｍ以上、１５０μｍ以下の範囲内にある水酸化アルミニウムまたは炭酸カルシウム等の無機充填剤を混合したことにより、シリコーン（シロキサン成分）の発泡性が向上した。即ち、所定粒径の無機充填剤を混合しない場合と比較して、シラノールの発泡倍率が向上した。この理由については、必ずしも明らかではないが、中位径が１０μｍ以上、１５０μｍ以下の範囲内にある水酸化アルミニウムまたは炭酸カルシウム等の無機充填剤を混合したことにより、コンパウンドの硬化と発泡の速度がバランスされたことが考えられる。即ち、シロキサン成分の脱水素縮合反応により生じる発泡時におけるシリコーンの硬化、粘度特性が発泡に好適で、かつ、発泡ガスが抜け難いシリコーンの硬度、粘度特性となり、つまり、増粘し、それ故に、発泡したガスが多く保持されることになりシリコーンの発泡性が向上したことが考えられる。また、中位径が１０μｍ以上、１５０μｍ以下の範囲内にある水酸化アルミニウムまたは炭酸カルシウム等の無機充填剤の混合により、シリコーン成分（シロキサン成分）の分散性が向上し、脱水素縮合の反応性が向上したことも考えられる。
特に、水酸化アルミニウムまたは炭酸カルシウム等の無機充填剤の中位径が小さすぎるものを混合した場合には、硬化阻害が生じることから、水酸化アルミニウムまたは炭酸カルシウム等の無機充填剤の中位径を所定粒径に規定することで、白金属系触媒の被毒や無機充填剤とシロキサン成分との反応による硬化阻害を生じさせることなく、シリコーンの発泡性が向上する。
【００７５】
即ち、水酸化アルミニウムまたは炭酸カルシウム等の無機充填剤の粒径が中位径が小さすぎると、シリコーンの発泡硬化が阻害され、発泡したセルの大きさも不均一となり、また、発泡セルが大きくなり過ぎる。これは、無機充填剤の粒径が小さくなると比表面積が大きくなることで、例えば、シリコーン材料や白金族系金属触媒に対し無機充填剤やそれに含まれる不純物が大きく反応してしまうためと推測される。一方で、無機充填剤の粒径が大きすぎると、作業性、例えば、施工の際に塗布機でコンパウンドを塗布するとなるとその塗布ノズルに詰まりが生じ、塗布作業性が低下する。また、塗装部位への接着性、付着性、密着性を低下させる恐れもある。無機充填剤の粒径が中位径で１０μｍ以上、１５０μｍ以下の範囲内であれば、硬化性が損なわれることなく発泡性が向上し、発泡セルの大きさのバラつきも少なく、略均一で細かい発泡セルとなり、かつ、塗布作業性も確保できる。更に、塗装部位への接着性、付着性、密着性を低下させることもない。そして、このようにシリコーンの発泡倍率を高めることができるから、温度や湿度環境、適用部位、塗布量等の塗装条件が相違しても、安定して所望の発泡性を確保でき、高い断熱効果を得ることが可能となる。
【００７６】
こうして、アルケニル基含有オルガノポリシロキサン、水酸基（シラノール基）含有オルガノポリシロキサン、ヒドロシリル基含有オルガノハイドロジェンポリシロキサン、及び白金族系金属触媒に対し、中位径が１０μｍ以上、１５０μｍ以下の範囲内にある無機充填剤の混合により、発泡性が向上したシリコーン発泡硬化体からなる断熱材となる。そして、このようにして得られたシリコーン発泡硬化体からなる断熱材では、発泡性の向上により軽量化及び断熱性の向上が可能である。また、発泡性が向上したことで、発泡制御のための気体を圧入しなくとも、発泡セルの径のバラつきが少なく均一で細かいセルを形成でき、また、寸法のばらつきも小さく、均一な寸法となる。
【００７７】
このようにアルケニル基含有オルガノポリシロキサン、水酸基（シラノール基）含有オルガノポリシロキサン、ヒドロシリル基含有オルガノハイドロジェンポリシロキサン、及び白金族系金属触媒に対し、中位径が１０μｍ以上、１５０μｍ以下の範囲内にある無機充填剤とを混合して発泡硬化させてなる本実施の形態の断熱材によれば、硬化性を損なうことなく、発泡性が向上するものであるから、例えば、自動車床裏の排気管周辺のフロアトンネル、車両のエンジンルーム、車両のブレーキキャリアパ周辺等の高熱部位に適用した際でも、即ち、高温の熱源周辺に塗装した際でも、安定して所望の発泡性が発揮されることにより、実用的な断熱効果を得ることができる。特に、シリコーンのゴム物性及び発泡性の向上による弾性、柔軟性の向上により凹凸部位、曲面や複雑な表面形状を有する部位等に適用した際でも、また、塗装部位が熱膨張したときでも、割れ（亀裂）、破壊、剥離等が生じ難く、割れ等が生じ難く、高い断熱性を維持でき、広範囲の高熱部位に適用可能である。即ち、塗装箇所、塗布量等の塗装条件が限定されずに広範囲の高温の熱源周辺の部品保護、断熱対策に好適となる。そして、シリコーンが耐熱性に優れることで、所望とする塗装部位の塗装面に直接塗布による塗装することで断熱性を発揮させることが可能であり、塗装面に対し隙間を生じさせない断熱構造を可能とするから、高い断熱効果を得ることができ、適用空間の省スペース化を図り、設計自由度を制約することもない。
【００７８】
特に、無機充填剤が水酸化アルミニウムであると、水酸化アルミニウムの難燃性が高いことで、シリコーン発泡硬化体からなる断熱材の難燃性が向上し、より熱環境が厳しい条件下でも高い強度を維持することができ、また、安全性も向上する。よって、断熱材の適用範囲をより広げることができ、例えば、エンジンからの高温の排ガスが流通するためにかなりの高温となる排気管を収めたフロアトンネルや高温環境のエンジンルーム、ブレーキキャリパ周辺等の断熱対策にも効果的である。
【００７９】
また、無機充填剤が炭酸カルシウム、好ましくは、重質炭酸カルシウムであると、シリコーン発泡硬化体からなる断熱材の耐熱性が向上し、熱劣化が生じ難くなるから、高温環境下でも高強度を発揮できる。よって、断熱材の適用範囲をより拡大でき、例えば、エンジンからの高温の排ガスが流通するためにかなりの高温となる排気管を収めたフロアトンネルや高温環境のエンジンルーム、ブレーキキャリパ周辺等の断熱対策にも効果的である。
特に、炭酸カルシウム粉末においては、不純物としてアルカリ成分が含まれていると、そのアルカリ成分がオルガノハイドロジェンポリシロキサンと反応することにより、発泡硬化性を阻害する。或いは、白金族系金属触媒の被毒量が大きくなる。殊に、表面処理されていない炭酸カルシウムの場合には、十分な発泡硬化性を得ることが困難である。しかしながら、重質炭酸カルシウムの粒子径が１０μｍ以上、１５０μｍ以下の範囲内の重質炭酸カルシウムの混合であれば、表面処理されていない炭酸カルシウムを用いた場合であっても、硬化不良となることもなく、発泡性を向上させることができる。
【００８０】
次に、本発明の実施の形態に係る断熱材の実施例について、具体的に説明する。
本実施例に係る断熱材は、アルケニル基含有オルガノポリシロキサン、水酸基（シラノール基）含有オルガノポリシロキサン、ヒドロシリル基含有オルガノハイドロジェンポリシロキサン、白金族系金属触媒、中位径が１０μｍ以上、１５０μｍ以下の範囲内にある無機充填剤を混合して製造される。具体的に、実施例においては、２液付加反応型の液状シリコーン（信越化学工業（株）製『ＫＥ−５２１−Ａ／Ｂ』）と、無機充填剤としての水酸化アルミニウムまたは炭酸カルシウムとを混合して製造した。ここで、信越化学工業（株）製の『ＫＥ−５２１−Ａ』は、主剤として、アルケニル基含有オルガノポリシロキサン、水酸基（シラノール基）含有オルガノポリシロキサン、白金族系金属触媒、ヒドロキシ含有化合物としてのアルコール、補強性充填剤としての結晶性シリカ(含有量５〜１０質量％)及びカーボンブラック(含有量１〜５質量％)を含むものである。また、信越化学工業（株）製の『ＫＥ−５２１−Ｂ』は、硬化剤として、ヒドロシリル基含有オルガノハイドロジェンポリシロキサン及び補強性充填剤としての結晶性シリカ(含有量２０〜２５質量％)を含むものである。
実施例１〜８に係る断熱材を作製したときの材料の配合内容を表１及び表２の上段に示す。また、比較として、表３に示す配合内容で、比較例１〜３に係る断熱材も作製した。
【００８１】
【表１】
2020190307.tif 000002
【００８２】
【表２】
2020190307.tif 000003
【００８３】
【表３】
2020190307.tif 000004
【００８４】
具体的には、実施例１では、表１で示した配合量にしたがって、アルケニル基含有オルガノポリシロキサン、水酸基（シラノール基）含有オルガノポリシロキサン、白金族系金属触媒、アルコール、結晶性シリカ及びカーボンブラックを含む第１液の主剤（信越化学工業（株）製『ＫＥ−５２１Ａ』）と、ヒドロシリル基含有オルガノハイドロジェンポリシロキサン及び結晶性シリカを含む第２液の硬化剤（信越化学工業（株）製『ＫＥ−５２１Ｂ』）と、無機充填剤としての平均粒径（≒中位径）が２３μｍの水酸化アルミニウム（日本軽金属（株）製『細粒・微粒水酸化アルミニウム  Ｂ３０３』）とを混合し、そのコンパウンド（シリコーン組成物）を、鋼板に対し厚み１０ｍｍで塗布し、常温（２３℃）で放置したのち、１５０℃で２０分間の加熱処理を行うことで、鋼板上で発泡、硬化されたシリコーン発泡硬化体からなる断熱材を得た。
【００８５】
また、実施例２は、無機充填剤として、実施例１のときよりも粒径が大きい平均粒径（≒中位径）５５μｍの水酸化アルミニウム（日本軽金属（株）製『標準水酸化アルミニウム  Ｂ５３』）を用いたものである。その他の条件は、実施例１のときと同一である。
【００８６】
実施例３は、無機充填剤として実施例２と同一の平均粒径（≒中位径）５５μｍの水酸化アルミニウム（日本軽金属（株）製『標準水酸化アルミニウム  Ｂ５３』）を用いるも、その配合量を実施例２のときよりも少なくしたものである。また、実施例２と同一の２液付加反応型の液状シリコーンを用いるもその配合量を実施例２のときよりも多くしたものである。
【００８７】
実施例４は、無機充填剤として実施例２、３と同一の平均粒径（≒中位径）５５μｍの水酸化アルミニウム（日本軽金属（株）製『標準水酸化アルミニウム  Ｂ５３』）を用いるも、その配合量を実施例２のときよりも多くしたものである。また、実施例２と同一の２液付加反応型の液状シリコーンを用いるもその配合量を実施例２のときよりも少なくしたものである。
【００８８】
実施例５は、無機充填剤として実施例２〜４と同一の平均粒径（≒中位径）５５μｍの水酸化アルミニウム（日本軽金属（株）製『標準水酸化アルミニウム  Ｂ５３』）を用いるも、その配合量を実施例４よりも更に多くしたものである。また、実施例１〜４と同一の２液付加反応型の液状シリコーンを用いるもその配合量を実施例４のときよりも更に少なくしたものである。
【００８９】
実施例６では、表２で示した配合量にしたがって、アルケニル基含有オルガノポリシロキサン、水酸基（シラノール基）含有オルガノポリシロキサン、白金族系金属触媒、アルコール、結晶性シリカ及びカーボンブラックを含む第１液の主剤（信越化学工業（株）製『ＫＥ−５２１Ａ』）と、ヒドロシリル基含有オルガノハイドロジェンポリシロキサン及び結晶性シリカを含む第２液の硬化剤（信越化学工業（株）製『ＫＥ−５２１Ｂ』）と、無機充填剤として平均粒径（≒中位径）が２０μｍの炭酸カルシウム（竹原化学工業（株）製『竹原重炭』）とを混合し、そのコンパウンド（シリコーン組成物）を、鋼板に対し厚み１０ｍｍで塗布し、常温（２３℃）で放置したのち、１５０℃で２０分間の加熱処理を行うことで、鋼板上で発泡、硬化されたシリコーン発泡硬化体からなる断熱材を得た。
【００９０】
実施例７は、無機充填剤として実施例６のときよりも粒径が大きい平均粒径（≒中位径）２８μｍの炭酸カルシウム（清水工業（株）製『ＬＷ３０００』）を用いたものである。その他の条件は、実施例６のときと同一である。
【００９１】
実施例８は、無機充填剤として実施例７のときよりも更に粒径が大きい平均粒径（≒中位径）４５μｍの炭酸カルシウム（清水工業（株）製『ＬＷ３０００』）を用いたものである。その他の条件は、実施例６、７のときと同一である。
【００９２】
一方、比較例１では、実施例１のような無機充填剤としての水酸化アルミニウムまたは炭酸カルシウムを混合しないでシリコーン発泡硬化体からなる断熱材を作製した。即ち、比較例１においては、アルケニル基含有オルガノポリシロキサン、水酸基（シラノール基）含有オルガノポリシロキサン、白金族系金属触媒、アルコール、結晶性シリカ及びカーボンブラックを含む第１液の主剤（信越化学工業（株）製『ＫＥ−５２１Ａ』）と、ヒドロシリル基含有オルガノハイドロジェンポリシロキサン及び結晶性シリカを含む第２液の硬化剤（信越化学工業（株）製『ＫＥ−５２１Ｂ』）のみを混合し、そのコンパウンド（シリコーン組成物）を、鋼板に対し厚み１０ｍｍで塗布し、常温（２３℃）で放置したのち、１５０℃で２０分間の加熱処理を行うことで、鋼板上で発泡、硬化されたシリコーン発泡硬化体からなる断熱材を得た。
【００９３】
また、比較例２は、上記主剤及び硬化剤に対し、無機充填剤として水酸化アルミニウムを混合するも、実施例１〜５のときよりも粒径が小さい平均粒径（≒中位径）７．７μｍの水酸化アルミニウム（日本軽金属（株）製『細粒・微粒水酸化アルミニウム  Ｂ１０３』）を用いたものである。その他の条件は、実施例１のときと同一である。
【００９４】
更に、比較例３は、上記主剤及び硬化剤に対し、無機充填剤として炭酸化カルシウムを混合するも、実施例６〜８のときよりも粒径が小さい平均粒径（≒中位径）４．４μｍの炭酸カルシウム（日東粉化工業（株）製『ＮＮ５００』）を用いたものである。その他の条件は、実施例６のときと同一である。
【００９５】
ここで、このようにして得られた実施例１〜８に係るシリコーン発泡硬化体からなる断熱材及び比較例１〜３に係るシリコーン発泡硬化体からなる断熱材に対し、その硬化性、軽量性、発泡性についての評価試験を行った。
【００９６】
硬化性については、得られた断熱材を指触したときのベタつきの有無で評価を行った。断熱材を指触したときにベタつきが感じられなかったもの（ベタつき無し）は硬化性が良好であると判断し○と評価し、一方で、ベタつきがあったもの（ベタつき有り）は硬化性が不足すると判断し×と評価した。
【００９７】
軽量性については、得られた断熱材の体積及び重量を測定し、その測定値から比重を算出した。シリコーン発泡硬化体からなる断熱材の比重が１．０以下のものは実用化に好適であると判断し○、比重が１．０を超えて１．０７５以下のものは実用に耐え得るレベルではあると判断し△、比重が１．０７５を超えるものは実用に不向きと判断し×と評価した。
【００９８】
発泡性については、比較例１のシリコーン発泡硬化体の発泡倍率との比較で評価した。具体的には、発泡硬化前の液状のコンパウンドの体積及び重量を測定し、その測定値から発泡硬化前のコンパウンドの比重（液比重）を求め、そして、当該発泡硬化前のコンパウンドの液比重と発泡硬化後の発泡硬化体、つまり、断熱材の比重（硬化物比重）とから、まず断熱材の発泡倍率Ａを算出した。即ち、発泡硬化前の比重と発泡硬化後の比重から断熱材の実際の発泡倍率Ａを算出した。次に、比較例１の断熱材の発泡倍率と比較するために、実際の発泡倍率Ａから、下記の（１）式に従って、比較例１の２液付加反応型シリコーン（１００質量部）に対応させたシリコーン樹脂量換算での発泡倍率Ｂを求めた。
発泡倍率Ｂ＝発泡倍率Ａ×（１００÷２液付加反応型シリコーンの配合量（質量部））・・・（１）
この（１）式に従って算出した発泡倍率Ｂは、２液付加反応型シリコーン樹脂相当の換算である。
上記式（１）に従って算出した発泡倍率Ｂは、比較例１の発泡倍率Ａ（比較例１では発泡倍率Ａ＝発泡倍率Ｂ）よりも低い場合には、無機充填剤の混合により発泡性が低下したと判断しＸと評価し、比較例１の発泡倍率Ａよりも高くなった場合には、発泡性が向上したと判断し○と評価した。
【００９９】
実施例１〜８及び比較例１〜３に係る断熱材の硬化性、軽量性、発泡性についての評価試験の結果は、表１、表２及び表３の下段に示した通りである。
【０１００】
表１及び表２に示したように、アルケニル基含有オルガノポリシロキサン、水酸基（シラノール基）含有オルガノポリシロキサン、白金族系金属触媒、アルコール、結晶性シリカ及びカーボンブラックを含む第１液の主剤（信越化学工業（株）製『ＫＥ−５２１Ａ』）と、ヒドロシリル基含有オルガノハイドロジェンポリシロキサン及び結晶性シリカを含む第２液の硬化剤（信越化学工業（株）製『ＫＥ−５２１Ｂ』）と、無機充填剤として平均粒径（≒中位径）が２３μｍ〜５５μｍの水酸化アルミニウムとを混合した実施例１〜５に係るシリコーン硬化発泡体からなる断熱材、並びに、アルケニル基含有オルガノポリシロキサン、水酸基（シラノール基）含有オルガノポリシロキサン、白金族系金属触媒、アルコール、結晶性シリカ及びカーボンブラックを含む第１液の主剤（信越化学工業（株）製『ＫＥ−５２１Ａ』）と、ヒドロシリル基含有オルガノハイドロジェンポリシロキサン及び結晶性シリカを含む第２液の硬化剤（信越化学工業（株）製『ＫＥ−５２１Ｂ』）と、無機充填剤として平均粒径（≒中位径）が２０μｍ〜４５μｍの炭酸カルシウムを混合した実施例６〜８に係るシリコーン硬化発泡体からなる断熱材については、断熱材を指触したときにベタつきも無くて良好な硬化性を示していた。
【０１０１】
また、軽量性については実施例１〜実施例４及び実施例６〜８に係る断熱材においては、その比重が１．０以下と良好な軽量性を示し、実施例５では断熱材の比重が１．０７５以下と、実用に耐え得る軽量性を示した。
そして、発泡性については、第１液の主剤及び第２液の硬化剤からなる２液付加反応型シリコーンに対し所定粒径の無機充填剤を混合して作製した実施例１〜８の断熱材におけるシリコーン樹脂換算での発泡倍率Ｂは、第１液の主剤及び第２液の硬化剤からなる２液付加反応型シリコーンに対し無機充填剤を混合せずに作製した比較例１の断熱材の発泡倍率Ａ，Ｂよりも高い値となった。即ち、実施例１〜８に係る断熱材においては、所定粒径の無機充填剤を混合したことにより、シリコーンの発泡倍率が高められた。なお、実施例１〜８の断熱材は、多数の独立気泡を有し、比較例１の断熱材より独立気泡率も高いものであった。
なお、実施例１〜５では、水酸化アルミニウムまたは炭酸カルシウム等の無機充填剤は、その中位径が１０μｍ以上、１５０μｍ以下の範囲内において粒径が大きい程、また、配合量が多い程、発泡倍率が上昇している。
【０１０２】
これに対し、表３に示したように、第１液の主剤及び第２液の硬化剤からなる２液付加反応型シリコーンに対し無機充填剤を混合せずに作製した比較例１の断熱材は、その発泡倍率Ａ，Ｂが実施例１〜８の断熱材の発泡倍率Ｂよりも小さく、実施例１〜８の断熱材と比較して発泡性に劣るものである。
【０１０３】
また、第１液の主剤及び第２液の硬化剤からなる２液付加反応型シリコーンに対し無機充填剤としての水酸化アルミニウムを混合するも、その平均粒径（≒中位径）が７．７μｍであった比較例２の断熱材では、その発泡倍率Ｂが、比較例１の発泡倍率Ａ，Ｂよりも低い値であり、シリコーンの発泡倍率が低下した。即ち、比較例２においては、平均粒径（≒中位径）が７．７μｍの水酸化アルミニウムの混合により、シリコーンの発泡倍率を低下させるものとなっていた。
【０１０４】
更に、第１液の主剤及び第２液の硬化剤からなる２液付加反応型シリコーンに対し無機充填剤としての炭酸カルシウムを混合するも、その平均粒径（≒中位径）が４．４μｍであった比較例３の断熱材においては、硬化性が損なわれ、また、その発泡倍率Ｂも比較例１の発泡倍率Ａ，Ｂよりも低下し、発泡性及び硬化性に劣る結果となった。即ち、比較例３においては、平均粒径（≒中位径）が４．４μｍの炭酸カルシウムの混合により、シリコーンの硬化が阻害され、シリコーンの発泡倍率を低下させるものとなり、断熱材として機能させることができないものとなった。
【０１０５】
こうして、実施例１〜８の断熱材においては、その発泡倍率Ｂが何れも比較例１の発泡倍率Ａ，Ｂよりも高いことから、ケイ素原子に結合したアルケニル基を含有するオルガノポリシロキサン、ケイ素原子に結合した水酸基を含有するオルガノポリシロキサン、ケイ素原子に結合した水素原子を有するオルガノハイドロジェンポリシロキサン及び白金族系金属触媒に対し、平均粒径（≒中位径）が１０μｍ以上の水酸化アルミニウムまたは炭酸カルシウムを混合したことにより、シリコーンの発泡倍率が高められたことが分かる。特に、実施例１〜８と比較例２〜３の比較から、ケイ素原子に結合したアルケニル基を含有するオルガノポリシロキサン、ケイ素原子に結合した水酸基を含有するオルガノポリシロキサン、ケイ素原子に結合した水素原子を有するオルガノハイドロジェンポリシロキサン及び白金族系金属触媒に対し混合する無機充填剤としての水酸化アルミニウムまたは炭酸カルシウムは、その平均粒径（≒中位径）が１０μｍ以上のものであれば、硬化性を損なうことなく、シリコーンの発泡性を向上させることができることが分かる。即ち、実施例１〜８の断熱材においては、シリコーンの硬化が阻害されることなく、発泡性が向上している。
よって、実施例１〜８の断熱材によれば、シリコーンの発泡性の向上により、断熱性の向上が可能となる。
【０１０６】
ここで、本発明者らの実験研究によれば、ケイ素原子に結合したアルケニル基を含有するオルガノポリシロキサン、ケイ素原子に結合した水酸基を含有するオルガノポリシロキサン、ケイ素原子に結合した水素原子を有するオルガノハイドロジェンポリシロキサン及び白金族系金属触媒に対し混合する水酸化アルミニウムまたは炭酸カルシウム等の無機充填剤の中位径が、１０μｍ未満であると、シリコーンの硬化が阻害されやすくてシリコーンの発泡倍率を効果的に高めることができず、ケイ素原子に結合したアルケニル基を含有するオルガノポリシロキサン、ケイ素原子に結合した水酸基を含有するオルガノポリシロキサン、ケイ素原子に結合した水素原子を有するオルガノハイドロジェンポリシロキサン及び白金族系金属触媒に対し混合する水酸化アルミニウムまたは炭酸カルシウム等の無機充填剤の中位径が１０μｍ以上であれば、シリコーンの実用的な発泡倍率の向上効果が得られることを確認している。
【０１０７】
一方で、シリコーンの硬化が阻害されやすくてシリコーンの発泡倍率を効果的に高めることができず、ケイ素原子に結合したアルケニル基を含有するオルガノポリシロキサン、ケイ素原子に結合した水酸基を含有するオルガノポリシロキサン、ケイ素原子に結合した水素原子を有するオルガノハイドロジェンポリシロキサン及び白金族系金属触媒に対し混合する水酸化アルミニウムまたは炭酸カルシウム等の無機充填剤の中位径が１５０μｍを超えると、施工の際に塗布機の目詰まりを生じさせやすく、塗布性が低下することを確認している。
【０１０８】
よって、ケイ素原子に結合したアルケニル基を含有するオルガノポリシロキサン、ケイ素原子に結合した水酸基を含有するオルガノポリシロキサン、ケイ素原子に結合した水素原子を有するオルガノハイドロジェンポリシロキサン及び白金族系金属触媒に対し混合する水酸化アルミニウムまたは炭酸カルシウム等の無機充填剤の中位径は、１０μｍ以上、１５０μｍ以下とすることにより、塗布性を確保しつつ、シリコーンの硬化性を損なうことなく効果的に発泡倍率を高めることができる。より好ましくは、当該無機充填剤の中位径は、１５μｍ以上、１４５μｍ以下であり、更に好ましくは、２０μｍ以上、１４０μｍ以下である。
【０１０９】
そして、このようにケイ素原子に結合したアルケニル基を含有するオルガノポリシロキサン、ケイ素原子に結合した水酸基を含有するオルガノポリシロキサン、ケイ素原子に結合した水素原子を有するオルガノハイドロジェンポリシロキサン及び白金族系金属触媒に対し中位径が１０μｍ以上、１５０μｍ以下の水酸化アルミニウムまたは炭酸カルシウム等の無機充填剤を混合することにより、シリコーンを高倍率で発泡させることができることで、安定して所望の発泡性が得られるから、シリコーンの断熱効果も向上できる。よって、例えば、自動車の排気管等の熱環境の厳しい部位に適用したときでも、高熱から部品を保護する実用的な断熱効果を得ることができる。
【０１１０】
特に、実施例１〜８の断熱材においては、補強性充填剤としてのシリカ及びカーボンブラックが配合されていることで、高強度となり、また、母材のシリコーン樹脂により耐熱性を有するから、高熱部位に適用しても割れ等が生じ難い強度が発揮される。そして、無機充填剤として、所定粒径の水酸化アルミニウムが混合されていると、高い難燃性が付与され、より熱環境が厳しい条件下でも強度が維持され、安全性も高いものとなる。また、無機充填剤として、所定粒径の炭酸カルシウムが混合されていると、耐熱性が向上して加熱劣化し難いものとなるから、より高温の環境下でも高強度が発揮され、割れ等が生じ難いものとなる。
【０１１１】
なお、本発明者らの実験研究によれば、アルケニル基含有オルガノポリシロキサン、水酸基（シラノール基）含有オルガノポリシロキサン、白金族系金属触媒、アルコール、結晶性シリカ及びカーボンブラックを含む第１液の主剤（信越化学工業（株）製『ＫＥ−５２１Ａ』）と、ヒドロシリル基含有オルガノハイドロジェンポリシロキサン及び結晶性シリカを含む第２液の硬化剤（信越化学工業（株）製『ＫＥ−５２１Ｂ』）の合計量１００質量部に対し、所定粒径の水酸化アルミニウムまたは炭酸カルシウム等の無機充填剤の配合は、好ましくは、１質量部以上であれば、発泡性の実用的な向上効果が得られる。より好ましくは、５質量部以上、更に好ましくは、４０質量部以上である。また、好ましくは、１２５質量部以下であれば、得られる断熱材の比重が小さく軽量性が良好となる。より好ましくは、１２０質量部以下、更に好ましくは、１００質量部以下である。なお、アルケニル基含有オルガノポリシロキサン、水酸基（シラノール基）含有オルガノポリシロキサン及びヒドロシリル基含有オルガノハイドロジェンポリシロキサンの総量１００質量部に対して、所定粒径の水酸化アルミニウムまたは炭酸カルシウム等の無機充填剤の配合は、例えば、７０質量部〜１９０質量部、好ましくは、７５質量部〜１６０質量部、より好ましくは、８０質量部〜１５０質量部の範囲内である。
【０１１２】
以上説明してきたように、上記実施の形態に係る断熱材は、ケイ素原子に結合したアルケニル基を含有するオルガノポリシロキサンと、ケイ素原子に結合した水酸基を含有するオルガノポリシロキサンと、ケイ素原子に結合した水素原子を含有するオルガノハイドロジェンポリシロキサンと、白金族系金属触媒と、中位径が１０μｍ以上、１５０μｍ以下、より好ましくは、１５μｍ以上、１４５μｍ以下、更に好ましくは、２０μｍ以上、１４０μｍ以下の範囲内にある無機充填剤との混合により発泡硬化してなるものである。
【０１１３】
また、上記実施の形態は、第１液の主剤と第２液の硬化剤の混合によりシリコーンを発泡硬化させるものであるから、ケイ素原子に結合したアルケニル基を含有するオルガノポリシロキサン、ケイ素原子に結合した水酸基を含有するオルガノポリシロキサン及び白金族系金属触媒を含む主剤と、ケイ素原子に結合した水素原子を含有するオルガノハイドロジェンポリシロキサンを含む硬化剤との混合により発泡硬化してなるシリコーン発泡硬化体中に、中位径が１０μｍ以上、１５０μｍ以下、より好ましくは、１５μｍ以上、１４５μｍ以下、更に好ましくは、２０μｍ以上、１４０μｍ以下の範囲内にある無機充填剤を含有してなる断熱材の発明と捉えることもできる。
【０１１４】
本実施の形態の断熱材によれば、それを形成するための主剤において１分子中に少なくとも２個のケイ素原子に結合したアルケニル基を含有するオルガノポリシロキサンが含まれ、また、主剤と混合する硬化剤において１分子中に少なくとも３個のケイ素原子に結合した水素原子、即ち、シラノール基（Ｓｉ-Ｈ基）を含有するオルガノハイドロジェンポリシロキサンが含まれていたことから、これらオルガノポリシロキサンのアルケニルキ基とオルガノハイドロジェンポリシロキサンのヒドロシリル基（Ｓｉ-Ｈ基）との付加反応が主剤に含まれた白金族系金属触媒により促進され、アルケニル基とシラノール基（Ｓｉ-Ｈ基）の付加反応による架橋によって硬化する。また、主剤において１分子中に少なくとも２個のケイ素原子に結合した水酸基（ＯＨ基）、即ち、ヒドロシリル基（ＳＨ基）を含有するオルガノポリシロキサンが含まれ、また、硬化剤において１分子中に少なくとも３個のケイ素原子に結合した水素原子、即ち、シラノール基（Ｓｉ-Ｈ基）を含有するオルガノハイドロジェンポリシロキサンが含まれていたことから、これらオルガノポリシロキサンの水酸基（ＯＨ基）とオルガノハイドロジェンポリシロキサンのシラノール基（Ｓｉ-Ｈ基）による脱水縮合反応が主剤に含まれた白金族系金属触媒により促進され、脱水素縮合反応による水素ガスの発生により発泡する。
従って、本実施の形態の断熱材は、ケイ素原子に結合したアルケニル基を含有するオルガノポリシロキサン、ケイ素原子に結合した水酸基を含有するオルガノポリシロキサン及び白金族系金属触媒を含む主剤と、ケイ素原子に結合した水素原子を含有するオルガノハイドロジェンポリシロキサンを含む硬化剤との混合により、そのコンパウンドが付加反応により硬化すると共に、脱水素縮合反応により発泡してなるものである
【０１１５】
この本実施の形態の断熱材によれば、オルガノポリシロキサンのアルケニル基とオルガノハイドロジェンポリシロキサンのヒドロシリル基（Ｓｉ-Ｈ基）との付加反応によりシリコーンがゴム状（エラストマ状）に硬化し、また、オルガノポリシロキサンの水酸基(シラノール基)とオルガノハイドロジェンポリシロキサンのヒドロシリル基（Ｓｉ-Ｈ基）との脱水素縮合反応により発泡したものであるから、断熱性を有し、かつ、母材がシリコーンであることで、耐熱性を有するものである。
特に、第１液の主剤と第２液の硬化剤からなる２液付加反応型のシリコーンが発泡硬化してなるものであり、硬化速度の制御を容易としたものである。
【０１１６】
そして、本実施の形態に係る断熱材によれば、ケイ素原子に結合したアルケニル基を含有するオルガノポリシロキサン、ケイ素原子に結合した水酸基を含有するオルガノポリシロキサン、ケイ素原子に結合した水素原子を含有するオルガノハイドロジェンポリシロキサン（オルガノシラン）及び白金族系金属触媒に対し、中位径が１０μｍ以上、１５０μｍ以下の範囲内にある水酸化アルミニウムまたは炭酸カルシウム等の無機充填剤を混合して発泡硬化させたことにより、シリコーンの発泡性が向上される。よって、安定して所望の発泡性が得られるから、断熱性の向上が可能となる。故に、エンジンルーム、排気管周辺、ブレーキキャリアパ周辺等の厳しい熱環境の部位に配したときでも、実用的な断熱効果が得られ、高熱源の周囲部品の温度上昇を効果的に防止でき、部品の高熱からの保護効果が高いものとなる。また、発泡性が向上されることで、軽量性の向上も可能である。
【０１１７】
特に、本実施の形態に係る断熱材においては、含有される水酸化アルミニウムまたは炭酸カルシウム等の無機充填剤の粒径を所定の範囲内に規定していることで、硬化不良が生じることなく、シリコーンの発泡倍率が向上し、発泡制御のための気体を圧入しなくとも、即ち、ガス圧入装置を必要とすることなく高発泡が可能である。故に、簡略な工程で発泡性、断熱性等の物性が良好な断熱材が得られる。
【０１１８】
ここで、無機充填剤が水酸化アルミニウムであると、難燃性が向上し、より熱環境が厳しい条件下でも強度が維持され、安全性も高いものとなる。また、所定粒径の水酸化アルミニウムを用いていることで、オルガノシロキサンや白金族系金属触媒と反応し難く、発泡硬化の安定性が高いものである。
【０１１９】
更に、無機充填剤が炭酸カルシウムであると、耐熱性が向上して加熱劣化し難いものとなるから、より高温の環境下でも高強度を発揮でき、割れ等が生じ難いものとなる。また、所定粒径の炭酸カルシウムを用いていることで、炭酸カルシウムやその商品に含まれている副生成物等がオルガノシロキサンや白金族金属系触媒と反応し難く、発泡硬化の安定性が高いものである。
【０１２０】
加えて、発泡硬化前の混合材料（コンパウンド）に、更に、シリカやカーボンブラック等の補強性充填剤が混合されていると、低コストで強度を向上させることができ、例えば、エンジンルーム、排気管周辺、ブレーキキャリアパ周辺等の厳しい熱環境の部位に適用した際でも、割れ等が生じ難い強度を備えるものとなる。
【０１２１】
また、発泡硬化前の混合材料（コンパウンド）に、更に、ヒドロキシ含有化合物として、水、アルコール、シラノール基含有オルガノシラン、またはシラノール基含有シロキサンの何れか１種以上が含まれていると、発泡の安定性をより高めることができる。
【０１２２】
なお、上記実施の形態は、ケイ素原子に結合したアルケニル基を含有するオルガノポリシロキサンと、ケイ素原子に結合した水酸基を含有するオルガノポリシロキサンと、ケイ素原子に結合した水素原子を含有するオルガノハイドロジェンポリシロキサンと、白金族系金属触媒と、中位径が１０μｍ以上、１５０μｍ以下の範囲内にある無機充填剤とを混合する断熱材の製造方法の発明と捉えることも可能である。
【０１２３】
本発明を実施するに際しては、断熱材のその他の構成、成分、材料、配合、形状、大きさ、製造方法等について、本実施の形態に限定されるものではない。また、本発明の実施の形態で上げている数値は、その全てが臨界値を示すものではなく、ある数値は実施に好適な適正値を示すものであるから、上記数値を若干変更しても実施を否定するものではない。
また、上記では車両の高温の熱源周辺の部品を保護する断熱材、即ち、例えば、エンジンルーム、排気管周辺、ブレーキキャリアパ周辺等の高熱源の周辺に適用して熱移動、熱伝達を減少させる断熱材として適用可能である説明としたが、車両部品に限定されることなく、船舶、航空機、宇宙機用の部品や、家電、電気機器、ＯＡ機器部品、ＡＶ機器部品、精密機器、建設機器等にも利用可能であり、更には、例えば、高い耐熱性が要求される工業用炉等の構成部材として利用することも可能である。